СПОСОБ ТЕРМИЧЕСКОЙ ОБРАБОТКИ ЖЕЛЕЗНОДОРОЖНЫХ КОЛЕС
RAILROAD WHEEL HEAT TREATMENT METHOD

Изобретение относится к металлургии, а именно к термической обработке железнодорожных колес.
Известен способ термической обработки цельнокатаных железнодорожных колес [1] (Авторское свидетельство СССР № 724583 Способ изготовления цельнокатаных железнодорожных колес. МПК C21D9/34, C21D7/14, Опубл. 30.03.1980, бюл. № 12.), заключающийся в их нагреве до температуры аустенизации, прерывистом охлаждении охладителем поверхности обода при вращении колеса и последующей выдержке колеса на воздухе. Расход охладителя в процессе всего времени охлаждения остается неизменным.
При таком способе невозможно получить высокую износостойкость обода одновременно по всей его глубине, так как скорость охлаждения внутренних слоев металла обода всегда ниже, чем скорость охлаждения наружного слоя. Для получения во внутренних слоях металла структуры в виде тонкодисперсного пластинчатого перлита, обеспечивающих их высокую износостойкость, необходимо охлаждать поверхностный слой обода со скоростью выше оптимальной, предлагаемой [1], но это приводит к образованию в нем структуры типа мартенсита отпуска, склонной к выкрашиванию и обладающей малой износостойкостью.
2
2
2
2
Известен способ термической обработки железнодорожных колес [2] (патент РФ №2451093 Способ термообработки железнодорожных колес. МПК C21D9/34, опубл.29.03.2010, бюл. № 14), включающий нагрев до температуры аустенизации, дифференцированное охлаждение рабочего слоя обода и его торца со стороны гребня в течение 300 с, при этом охлаждение рабочего слоя обода в первые 180 с осуществляется при дискретном увеличении расхода охладителя от 0,0005 до 0,02 л/см*с на 0,0001 л/см*с через каждые 15-30 с и в последующие 120 с при постоянном расходе охладителя до 0,5 л/см*с, а охлаждение торцевой поверхности обода со стороны гребня осуществляется воздухом с расходом 0,5 м3/см*с.
Данный способ приемлем только для сталей с содержанием углерода до 0,7 %, так как заданные скорости охлаждения в данном способе не позволяют получить твердость в ободе выше 340 НВ, при перлитной структуре. Способ не обеспечивает прокаливаемость обода колеса на глубину 38 мм, что является необходимым требованием спецификации AAR.
2
2
Наиболее близким по технической сущности заявляемому (прототипом) является способ термической обработки железнодорожных колес [3] (патент РФ № 2140997. Способ термической обработки железнодорожных колес. МПК C21D9/34, опубл. 10.11.1999.), включающий нагрев до температуры аустенизации, выдержку и прерывистое охлаждение поверхностного слоя в течение 100 с, причем в первые 20-40 с расход воды увеличивается линейно от 0,001 до 0,003 л/см*с, в зависимости от содержания углерода и марганца, в последние 20 с расход – 0,009 л/см*с.
При данном способе невозможно обеспечить близкую скорость охлаждения наружного слоя и внутренних слоев металла обода, что приводит к существенным различиям в структуре и износостойкости металла непосредственно на поверхности и в глубине. Кроме того, невозможно обеспечить заданную структуру металла на глубине 30-50 мм.
Техническим результатом изобретения является повышение износостойкости рабочего слоя обода за счет получения однородной структуры тонкопластинчатого перлита как непосредственно на поверхности, так и на глубине обода и увеличение механических свойств обода колеса, а также приободной части диска колеса за счет дифференцированного охлаждения трех элементов обода (два торца обода и круг катания) независимо друг от друга.
Технический результат достигается тем, что заявленный способ термической обработки железнодорожных колес включает нагрев до температуры аустенизации, дифференцированное охлаждение рабочего слоя и обоих торцов обода колеса в течение 420 с, при этом охлаждение рабочего обода осуществляют водой с регулированием ее расхода на отдельные элементы обода в период охлаждения, что позволяет получить железнодорожные колеса по спецификации AAR M-107/M-208, соответствующие повышенным требованиям по твердости и механическим свойствам (класс D), с химическим составом по классу С. Критерии расхода охладителя задаются по значению углеродного эквивалента Сэкв, рассчитываемого по формуле:
Сэкв=С+Mn/4,74+Si/10+Cr/5+1,47Mo (1),
где С, Mn, Si, Cr, Mo - процентное содержание указанных элементов в стали.
2
2
2
2
2
2
2
2
2
3
2
2
Для сталей с содержанием масс %: С (0,75-0,77), Mn (0,82-0,9), Si (0,3-0,4), Cr (0,18 -0,25), Ni (0,15-0,25), V (0,02-0,04), Mo (0,04 -0,06) охладитель подается на круг катания. В начале выбирается минимальный расход охлаждающей среды (воды) от 0,005 до 0,006 л/см*с в первый период 120 с, от 0,006 до 0,007 л/см*с в период 120 с, от 0,007 до 0,008 л/см*с в период 60 с, от 0,008 до 0,009 л/см*с в период 60 с., от 0,009 до 0,012 л/см*с в период 60 с. По наружной боковой поверхности колесо охлаждается водой с расходом от 0,013 до 0,015 л/см*с в первый период 120 с, от 0,015 до 0,017 л/см*с в период 60 с., от 0,02 до 0,022 л/см*с в период 120 с., от 0,022 до 0,024 л/см*с в период 120 с. По внутренней боковой поверхности обода колесо охлаждается водовоздушной смесью с постоянным расходом воздуха 0,015 м/см*с и расходом воды 0,0055 л/см*с в течение 420 с. Подача воздуха, кроме собственно охлаждения, предотвращает нежелательное попадание воды на диск колеса от форсунок бокового контура, направленных на гребень. Температура воды при закалке (35-3) °С.
Отличительными признаками заявленного способа является:
– управляемый процесс закалки с регулируемым расходом охладителя;
– три охлаждающих водяных контура и один охлаждающий воздушный контур;
– равная скорость охлаждения обода колеса за счет точной настройки форсунок по местоположению относительно поверхности обода и программируемого расхода охладителя по каждому элементу обода;
– изменение расхода охладителя производиться в зависимости от содержания C, Mn, Cr, Si, Mo где C, Mn, Cr, Si, Mo – процентное содержание в стали соответственно углерода, марганца, хрома и кремния.
За счет заявленного решения можно обеспечить одинаковую скорость охлаждения наружного слоя и внутренних слоев металла обода колеса, максимально выровнять структуру металла на поверхности и в глубине, получив оптимальную структуру по всей толщине рабочего слоя обода. Это происходит за счет того, что наружный слой металла обода при малом расходе охладителя охлаждается со скоростью достаточной, чтобы получить оптимальную структуру металла в виде тонкодисперсного пластинчатого перлита без мартенсита отпуска. Слои на глубине 30–50 мм также охлаждаются со скоростью, близкой к оптимальной, за счет увеличения подачи охладителя на наружный слой обода.
Оптимальный расход охладителя по всем элементам обода и время его применения определяется предварительно опытным путем как расход, требуемый для получения необходимых свойств на глубине 30–50 мм.
Пример выполнения.
Предлагаемый способ был опробован в колесобандажном цехе АО «ЕВРАЗ НТМК». Термической обработке по предлагаемому способу подвергались колеса одной плавки, химический состав которых приведен в таблице 1. После нагрева до температуры аустенизации (850 °C) колеса подвергались закалке. Закалка колес производилась при их вращении со скоростью 30 об/мин. Режим закалки по кругу катания колеса приведен в таблице 2. Режим закалки по наружной боковой поверхности колеса приведен в таблице 3.
Охладитель для закалки обода подавался через блок клапанов, открываемых по заданному режиму охлаждения на два контура водяного охлаждения и один контур воздушного охлаждения. Тем самым обеспечивалось плавное регулируемое увеличение расхода охладителя от начального значения до оптимального. После закалки колеса подвергались охлаждению на воздухе во время транспортировки их к отпускным печам и отпуску при оптимальной температуре.
У колес, закаленных по заявляемому способу на глубине до 40 мм тонкодисперсный пластинчатый перлит, равномерно переходящий на глубине 50 мм в сорбидообразный пластинчатый перлит с минимальными участками феррита.
В таблице 4 приведены механические свойства и твердость колес, закаленных по заявленному режиму.
Таким образом, по сравнению с прототипом заявленный способ позволяет:
- получить структуру тонкодисперсного пластинчатого перлита, обладающего высокой износостойкостью, как на поверхности, так и в глубине обода колеса;
- увеличить временное сопротивление при одновременном улучшении пластических свойств.
- получить твердость более 321 НВ по сечению обода колеса на глубине до 40 мм, твердость более 341 НВ на наружной боковой поверхности колеса.
Источники информации
1. Авторское свидетельство СССР № 724583. Способ изготовления цельнокатаных железнодорожных колес. МПК C21D9/34, C21D7/14, заявители: ИЧМ, Нижнеднепровский трубопрокатный завод, НТМК, опубликован 30.03.1980, бюл. № 12;
2. Патент РФ.2451093 Способ термообработки железнодорожных колес, МПК C21D9/34, заявители: ОАО «ЕВРАЗ НТМК», опубликован 29.03.2010, бюл. № 14;
3. Патент РФ 2140997. Способ термической обработки железнодорожных колес. МПК C21D9/34, заявитель: ОАО «Выксунский металлургический завод», опубликован 10.11.1999.